(57)【特許請求の範囲】
【請求項１】
（ａ）全構成モノマーの９０モル％以上がエチレンであるハードセグメントと、エチレンとα−オレフィンとからなるソフトセグメントとを含むオレフィン系ブロック共重合体（但し、共役ジエンからなるブロック共重合体を８０モル％以上水素添加して得られるブロック共重合体を除く。） ２５〜９５質量部；及び
（ｂ）示差走査熱量計により測定される融解エンタルピーが２０〜６０Ｊ／ｇであるところのプロピレン系ブロック共重合体  ７５〜５質量部；
を含み、ここで上記成分（ａ）と上記成分（ｂ）との和は１００質量部であることを特徴とする熱可塑性樹脂組成物（但し、ゴム用軟化剤の配合されたものを除く。可塑剤の配合されたものを除く。）。
【請求項２】
上記成分（ａ）３０〜９５質量部；及び、上記成分（ｂ）７０〜５質量部；を含み、ここで上記成分（ａ）と上記成分（ｂ）との和は１００質量部である請求項１に記載の熱可塑性樹脂組成物。
【請求項３】
上記成分（ａ）と上記成分（ｂ）との合計を１００質量部として、
（ｃ）示差走査熱量計により測定される融解エンタルピーが６０Ｊ／ｇ超であるところのポリプロピレン系樹脂 ２〜２００質量部；
を更に含むことを特徴とする請求項１又は２に記載の熱可塑性樹脂組成物。
【請求項４】
ＡＳＴＭ Ｄ２２４０に従い測定したＡタイプデュロメータ硬さの１５秒値が５０〜９５であることを特徴とする請求項１〜３の何れか１項に記載の熱可塑性樹脂組成物。
【請求項５】
請求項１〜４の何れか１項に記載の熱可塑性樹脂組成物を含む物品。
【発明の詳細な説明】
【技術分野】
【０００１】
本発明は、熱可塑性樹脂組成物に関する。更に詳しくは、ゴム用軟化剤や可塑剤などの低分子量の柔軟性付与剤を含有しないにも係らず、高い柔軟性を有し、かつ機械的強度、及び機械的強度の保持性にも優れた熱可塑性樹脂組成物に関する。
【背景技術】
【０００２】
近年、熱可塑性エラストマーは、医療用部品、食品包装材、及び生活資材等に多用されている。熱可塑性エラストマーとしては、ポリオレフィン系、ポリウレタン系、ポリエステル系、ポリアミド系、ポリスチレン系、及びポリ塩化ビニル系等、様々な熱可塑性エラストマーが市販されている。これらの中で、医療用部品、食品包装材、及び生活資材等の分野においては、コスト、機械特性の安定性、及び高温環境下でのサービス安定性の観点から、ポリオレフィン系熱可塑性エラストマーが注目されている。ところが、ポリオレフィン系熱可塑性エラストマーには、柔軟性を付与するために配合されているゴム用軟化剤や可塑剤が、ブリードアウトを起こし易いという問題があった。
【０００３】
そこで特許文献１には、「重合した形態のエチレンと１又はそれ以上の共重合性コモノマーとを含み、前記コポリマーがコモノマー含有率、結晶性、密度、融点、又はガラス転移温度の異なる２つ以上のセグメント又はブロックを含有する、マルチブロックコポリマー」が提案されている。しかし、高温環境下での機械的強度、及び機械的強度の保持性は不十分である。また、柔軟性を維持しつつ、これらの特性を向上させる方法については何の示唆も記載もない。
【先行技術文献】
【特許文献】
【０００４】
【特許文献１】特表２００７−５２９６１７号公報
【発明の概要】
【発明が解決しようとする課題】
【０００５】
本発明の課題は、ゴム用軟化剤や可塑剤などの低分子量の柔軟性付与剤を含ませていないにも係らず、ＡＳＴＭ Ｄ２２４０に従い測定したＡタイプデュロメータ硬さの１５秒値が５０〜９５の優れた柔軟性を有し、かつ、成形加工性、成形外観、機械的強度、及び機械的強度の保持性に優れる熱可塑性樹脂組成物を提供することにある。
【課題を解決するための手段】
【０００６】
本発明者は、鋭意研究した結果、特定のオレフィン系ブロック共重合体とプロピレン系ブロック共重合体との組み合わせにより、上記課題を達成できることを見出した。
【０００７】
すなわち、本発明は、
（ａ）エチレンを主体とするハードセグメントと、エチレンとα−オレフィンとからなるソフトセグメントとを含むオレフィン系ブロック共重合体 ３０〜９５質量部；及び
（ｂ）示差走査熱量計により測定される融解エンタルピーが２０〜６０Ｊ／ｇであるところのプロピレン系ブロック共重合体  ７０〜５質量部；
を含み、ここで上記成分（ａ）と上記成分（ｂ）との和は１００質量部であることを特徴とする熱可塑性樹脂組成物である。
【０００８】
第２の発明は、上記成分（ａ）と上記成分（ｂ）との合計を１００質量部として、（ｃ）示差走査熱量計により測定される融解エンタルピーが６０Ｊ／ｇ超であるところのポリプロピレン系樹脂 ２〜２００質量部；を更に含むことを特徴とする第１の発明に記載の熱可塑性樹脂組成物である。
【０００９】
第３の発明は、ＡＳＴＭ Ｄ２２４０に従い測定したＡタイプデュロメータ硬さの１５秒値が５０〜９５であることを特徴とする第１の発明又は第２の発明に記載の熱可塑性樹脂組成物である。
【００１０】
第４の発明は、第１〜３の発明の何れか１に記載の熱可塑性樹脂組成物を含む物品である。
【発明の効果】
【００１１】
本発明の熱可塑性樹脂組成物は、柔軟性、成形加工性、成形外観、機械的強度、及び機械的強度の保持性に優れる。そのため医療用部品、食品包装材、及び生活資材等の材料として好適に用いることができる。
【発明を実施するための形態】
【００１２】
成分（ａ）
本発明の上記成分（ａ）は、エチレンを主体とするハードセグメントと、エチレンとα−オレフィンとからなるソフトセグメントとを含むオレフィン系ブロック共重合体である。
【００１３】
上記ハードセグメントは、エチレンを主体（通常、全構成モノマーの９０モル％以上、好ましくは９５モル％以上、より好ましくは９７モル％以上がエチレン。）とするエチレン単独重合ブロック又はエチレンとα−オレフィンとの共重合ブロックである。そのため高い結晶性を有し、結晶化することにより分子鎖を拘束し、ハードセグメントとして、本発明の熱可塑性樹脂組成物にエラストマー性を付与する働きをする。
【００１４】
上記α−オレフィンとしては、例えば、プロピレン、１−ブテン、１−ペンテン、３−メチル−１−ブテン、１−ヘキセン、４−メチル−１−ペンテン、３−メチル−１−ペンテン、１−オクテン、１−デセン、及び１−ドデセンなどをあげることができる。α−オレフィンとしては、これらの１以上を用いることができる。これらの中で、上記成分（ａ）と上記成分（ｂ）や上記成分（ｃ）との混和性の観点から、１−オクテンが好ましい。
【００１５】
上記ソフトセグメントは、エチレンとα−オレフィンとの共重合ブロックである。該共重合ブロックは、α−オレフィンの含量が、通常、全構成モノマーの３０〜９０モル％、好ましくは４０〜８０モル％であるため、非晶性又は低結晶性を有し、ソフトセグメントとなって、本発明の熱可塑性樹脂組成物にエラストマー性を付与する働きをする。
【００１６】
上記α−オレフィンとしては、ハードセグメントの説明において、上述したものをあげることができる。α−オレフィンとしては、これらの１以上を用いることができる。これらの中で、上記成分（ａ）と上記成分（ｂ）や上記成分（ｃ）との混和性の観点から、１−オクテンが好ましい。
【００１７】
上記成分（ａ）１分子中の上記ハードセグメントの数は１以上、好ましくは２以上である。また上記ソフトセグメントの数は、１以上、好ましくは２以上である。各セグメントが１以上、好ましくは２以上交互に繋がることにより、本発明の熱可塑性樹脂組成物は機械的強度、及び機械的強度の保持性に優れたものになる。
【００１８】
上記成分（ａ）は直鎖状であってもよく、ラジアル状であってもよい。好ましくは、成形加工性、機械的強度及び機械的強度の保持性の観点から、直鎖状である。
【００１９】
本発明の熱可塑性樹脂組成物の柔軟性、成形加工性、成形外観、及び機械的強度のバランスの観点から、上記成分（ａ）は、ＪＩＳ  Ｋ６７６０に従い測定した密度が、好ましくは８６０〜９３０Ｋｇ／ｍ３、より好ましくは８６５〜８９０Ｋｇ／ｍ３  である。成分（ａ）は、ＡＳＴＭ Ｄ１２３８に従い、１９０℃、２１．１８Ｎの条件で測定したメルトフローレートが、好ましくは０．１〜１００ｇ／１０分であり、より好ましくは０．３〜３０ｇ／１０分である。成分（ａ）は、ＡＳＴＭ Ｄ２２４０に従い測定したＡタイプデュロメータ硬さの１５秒値が、好ましくは５０〜９５、より好ましくは５５〜８０、更に好ましくは６０〜７５である。更に成分（ａ）は、融点が、好ましくは１１０〜１３０℃、より好ましくは１１５〜１２５℃である。
【００２０】
本明細書において、上記成分（ａ）の融点とは、株式会社パーキンエルマージャパンのＤｉａｍｏｎｄ ＤＳＣ型示差走査熱量計を使用して、１９０℃で５分間保持し、１０℃／分で−１０℃まで冷却し、−１０℃で５分間保持し、１０℃／分で１９０℃まで昇温するプログラムで測定されるセカンド融解曲線（最後の昇温過程で測定される融解曲線）において、最も高い温度側のピークトップ融点をいう。
【００２１】
従来、メタロセン系触媒を用いて重合されたエチレンとα−オレフィンとの共重合体は、エチレンとα−オレフィンとがランダムに共重合したランダム共重合体であった。それに対して、上記成分（ａ）は、上述のようにブロック共重合体であるという点で異なる。
【００２２】
また上記成分（ａ）と類似の分子構造を有する重合体としては、ブタジエン等の共役ジエンからなるブロック共重合体を８０モル％以上水素添加して得られるブロック共重合体、例えばＪＳＲ株式会社の「ダイナロンＣＥＢＣ（商品名）」をあげることができる。上記ブロック共重合体のハードセグメントは、主として１−４重合させたポリブタジエンブロックの水素添加物であるポリエチレン構造のブロックであり、ソフトセグメントは１−４重合と１−２重合とをランダムにさせたポリブタジエンブロックの水素添加物であるエチレン−１−ブテン共重合構造のブロックである。しかし、上記ブロック共重合体には、炭素と炭素との二重結合が、水素添加されずに多数残存しているという点で、成分（ａ）とは明確に区別される。また炭素と炭素との二重結合が、多数残存しているため、耐熱性に劣る。
【００２３】
上記成分（ａ）を製造する方法は、特に制限されないが、例えば、特表２００７−５２９６１７号公報に開示された技術を用いて製造することができる。成分（ａ）の市販例としては、ダウ・ケミカル社の「ＩＮＦＵＳＥ（商品名）」などをあげることができる。
【００２４】
成分（ｂ）
本発明の上記成分（ｂ）は、示差走査熱量計により測定される融解エンタルピーが２０〜６０Ｊ／ｇであるところのプロピレン系ブロック共重合体であり、結晶性プロピレン系重合体成分とプロピレンとα−オレフィンとの非晶性共重合体成分とを含む。
【００２５】
上記結晶性プロピレン系重合体成分は、結晶性プロピレン単独重合体、又はプロピレンと少量（通常、１０モル％未満。）のα−オレフィンとの結晶性ランダム共重合体であり、高い結晶性を有し、本発明の熱可塑性樹脂組成物の耐溶出性に重要な働きをする。また上記成分（ｃ）を用いる場合には、上記成分（ａ）と成分（ｃ）との混和性を向上させる働きをする。
【００２６】
上記結晶性プロピレン単独重合体は、モノマーとしてプロピレンのみからなる、プロピレン連鎖の立体構造が高アイソタクチック分率又は高シンジオタクチック分率のポリプロピレンである。
【００２７】
上記結晶性ランダム共重合体は、プロピレンと少量（通常、１０モル％未満。）のα−オレフィンとのランダム共重合体であって、プロピレン連鎖の立体構造が高アイソタクチック分率又は高シンジオタクチック分率であるポリプロピレンである。上記α−オレフィンとしては、例えば、エチレン、１−ブテン、１−ペンテン、３−メチル−１−ブテン、１−ヘキセン、４−メチル−１−ペンテン、３−メチル−１−ペンテン、１−オクテン、１−デセン、及び１−ドデセンなどをあげることができる。α−オレフィンとしては、これらの１種又は２種以上を用いることができる。
【００２８】
上記プロピレンとα−オレフィンとの非晶性共重合体成分は、プロピレンとα−オレフィンとの共重合体である。該共重合体は、α−オレフィンの含量が、通常、全構成モノマーの１０〜９０モル％、好ましくは１５〜７０モル％であるため、非晶性又は低結晶性を有し、本発明の熱可塑性樹脂組成物の柔軟性に重要な働きをする。
【００２９】
上記α−オレフィンとしては、結晶性プロピレン系重合体成分の説明において上述したものをあげることができる。α−オレフィンとしては、これらの１種又は２種以上を用いることができる。
【００３０】
上記成分（ｂ）の示差走査熱量計により測定される融解エンタルピーは、成分（ｂ）中の結晶性プロピレン系重合体成分の含量の指標であり、柔軟性の観点から、６０Ｊ／ｇ以下、好ましくは５０Ｊ／ｇ以下である。また機械的強度、及び上記成分（c）を用いる場合の混和性の観点から２０Ｊ／ｇ以上、好ましくは３０Ｊ／ｇ以上である。
【００３１】
本明細書において、上記成分（ｂ）の示差走査熱量計により測定される融解エンタルピーとは、株式会社パーキンエルマージャパンのＤｉａｍｏｎｄ ＤＳＣ型示差走査熱量計を使用して、２３０℃で５分間保持し、１０℃／分で−１０℃まで冷却し、−１０℃で５分間保持し、１０℃／分で２３０℃まで昇温するプログラムで測定されるセカンド融解曲線（最後の昇温過程で測定される融解曲線）から算出される融解エンタルピーをいう。セカンド融解曲線からの融解エンタルピー算出方法の概念図を示す（図１）。
【００３２】
上記成分（ｂ）中の上記プロピレンとα−オレフィンとの非晶性共重合体成分の含量は、柔軟性の観点から、通常３０質量％以上（上記結晶性プロピレン系重合体成分７０質量％以下）、好ましくは４０質量％以上（結晶性プロピレン系重合体成分６０質量％以下）である。一方、機械的強度の観点から、９０質量％以下（結晶性プロピレン系重合体成分１０質量％以上）、好ましくは８０質量％以下（結晶性プロピレン系重合体成分２０質量％以上）である。
【００３３】
上記成分（ｂ）中の上記プロピレンとα−オレフィンとの非晶性共重合体成分の含量は、以下の方法で求めることができる。成分（ｂ）１ｇを、１４０℃の沸騰（パラ）キシレン３００ミリリットルに、攪拌下で溶解させた。溶解後、攪拌を続けながら、更に１時間、１４０℃に保持した後、３０分間かけて１００℃まで降温した。次に急冷用油浴槽を用いて、攪拌下に２３℃まで急冷し、更に２０分間放置した後、濾紙を用いて析出物を自然濾過した。エバポレーターを用いて濾液を蒸発乾固し、更に１２０℃で２時間減圧乾燥した後、常温まで放冷した。得られた乾固物を、プロピレンとα−オレフィンとの非晶性共重合体成分として、その質量を測定し、含量を算出する。
【００３４】
上記成分（ｂ）は、成形加工性と機械的強度とのバランスの観点から、ＡＳＴＭ  Ｄ１２３８に従い、２３０℃、２１．１８Ｎの条件で測定したメルトフローレートが、好ましくは０．１〜１００ｇ／１０分、より好ましくは０．３〜３０ｇ／１０分である。
【００３５】
上記成分（ｂ）は、高温環境下での機械特性保持の観点から、融点が好ましくは１３０℃以上、好ましくは１３５℃以上である。融点の上限は特にないが、結晶性プロピレン系重合体であることから、通常１６７℃程度である。
【００３６】
本明細書において、上記成分（ｂ）の融点とは、株式会社パーキンエルマージャパンのＤｉａｍｏｎｄ ＤＳＣ型示差走査熱量計を使用して、２３０℃で５分間保持し、１０℃／分で−１０℃まで冷却し、−１０℃で５分間保持し、１０℃／分で２３０℃まで昇温するプログラムで測定されるセカンド融解曲線（最後の昇温過程で測定される融解曲線）において、最も高い温度側のピークトップ融点をいう。
【００３７】
上記成分（ｂ）の配合量は、上記成分（ａ）と成分（ｂ）との合計を１００質量部として、機械的強度の観点から、また上記成分（ｃ）を用いる場合には、上記成分（ａ）と成分（ｃ）との混和性の観点から、５質量部以上（成分（ａ）９５質量部以下）、好ましくは１０質量部以上（成分（ａ）９０質量部以下）である。また柔軟性の観点から、７５質量部以下（成分（ａ）２５質量部以上）、好ましくは７０質量部以下（成分（ａ）３０質量部以上）、より好ましくは４０質量部以下（成分（ａ）６０質量部以上）である。
【００３８】
上記成分（ｂ）の市販例としては、サンアロマー株式会社の「Ａｄｆｌｅｘ（商品名）」などをあげることができる。
【００３９】
成分（ｃ）
本発明の熱可塑性樹脂組成物には、柔軟性、機械的強度、成形加工性、及び耐熱性の観点から、所望に応じて、成分（ｃ）示差走査熱量計により測定される融解エンタルピーが６０Ｊ／ｇ超であるところのポリプロピレン系樹脂を更に含ませることができる。
【００４０】
上記成分（ｃ）としては、融解エンタルピーが６０Ｊ／ｇ超であること以外は制限されず、任意のポリプロピレン系樹脂、例えば、結晶性プロピレン単独重合体、プロピレンと少量（通常、１０モル％未満。）のα−オレフィンとの結晶性ランダム共重合体、及び結晶性プロピレン系重合体成分とプロピレンとα−オレフィンとの非晶性共重合体成分とを含むブロック共重合体をあげることができる。何れも上記成分（ｂ）の説明において上述した。成分（ｃ）としてはこれらの１種又は２種以上の混合物を用いることができる。
【００４１】
上記成分（ｃ）の示差走査熱量計により測定される融解エンタルピーは、高温環境下での機械特性保持の観点から、６０Ｊ／ｇ超、好ましくは７０Ｊ／ｇ以上、より好ましくは８０J／ｇ以上である。融解エンタルピーの上限は特にないが、結晶性プロピレン系重合体であることから、通常１２０J／ｇ程度である。ここで成分（ｃ）の融解エンタルピーとは、上記成分（ｂ）と同様に測定される融解エンタルピーである。
【００４２】
上記成分（ｃ）の融点は、高温環境下での機械特性保持の観点から、好ましくは１３５℃以上、より好ましくは１５５℃以上である。融点の上限は特にないが、結晶性プロピレン系重合体であることから、通常１６７℃程度である。ここで成分（ｃ）の融点とは、上記成分（ｂ）と同様に測定される融点である。
【００４３】
また上記成分（ｃ）は、成形加工性の観点から、ＡＳＴＭ  Ｄ１２３８に従い、２３０℃、２１．１８Ｎの条件で測定したメルトフローレートが、好ましくは０．１〜７ｇ／１０分、より好ましくは０．３〜５ｇ／１０分である。
【００４４】
上記成分（ｃ）の配合量は、上記成分（ａ）と上記成分（ｂ）との合計を１００質量部として、柔軟性の観点から、２００質量部以下、好ましくは１５０質量部以下である。配合量の下限は、任意成分であるから特にないが、成分（ｃ）の配合効果を得る観点から、通常２質量部以上、好ましくは５質量部以上である。
【００４５】
本発明の熱可塑性樹脂組成物には、本発明の目的に反しない限度において、無機充填剤を、更に含ませることができる。引張強度の向上効果や、増量による経済上の利点を有する。上記無機充填剤としては、例えば、炭酸カルシウム、タルク、水酸化マグネシウム、マイカ、クレー、硫酸バリウム、天然珪酸、合成珪酸（ホワイトカーボン）、酸化チタン、及びカーボンブラックなどをあげることができる。無機充填剤としては、これらの１種又は２種以上の混合物を用いることができる。無機充填剤の配合量は、上記成分（Ａ）〜（Ｃ）の合計量を１００質量部として、通常５０質量部以下である。
【００４６】
本発明の熱可塑性樹脂組成物には、本発明の目的に反しない限度において、フェノール系、リン系、及び硫黄系などの酸化防止剤；老化防止剤、光安定剤、及び紫外線吸収剤などの耐候剤；酸アミド、脂肪酸、脂肪酸金属塩、ワックス、シリコンオイル、及び変性シリコンオイルなどの滑剤；芳香族リン酸金属塩系、及びゲルオール系などの造核剤；グリセリン脂肪酸エステル系などの帯電防止剤；有機系・無機系の各種難燃剤；及び銅害防止剤；などの各種の添加剤を更に含ませることができる。これら添加剤は成形品の表面に、これらがブリードアウトするなどのトラブルを防止するため、本発明の熱可塑性樹脂組成物の必須成分である上記成分（ａ）や上記成分（ｂ）との相溶性ないしは相容性の高いものが好ましい。
【００４７】
更に本発明の熱可塑性樹脂組成物は、本発明の目的に反しない限度において、プロセスオイル、パラフィンオイル、及びナフテンオイルなどの非芳香族系ゴム用軟化剤を少量含むことは、差支えない。
【００４８】
本発明の熱可塑性樹脂組成物は、上記成分（ａ）、（ｂ）、及び所望により用いる任意成分を、任意の溶融混練機を使用して溶融混練することにより得ることができる。組成物の各成分が、実質的に均一に分散される方法であれば、どのような製造方法を採用してもよく、制限されない。例えば、組成物の各成分をヘンシェルミキサー、リボンブレンダー、及びタンブラーミキサーなどを使用してドライブレンドあるいはホットブレンドした後、加圧ニーダー及びミキサー等のバッチ式混練機；コニーダー、同方向回転二軸押出機、異方向回転二軸押出機等の押出混練機；カレンダーロール混練機；及びこれらを任意に組み合わせた混練機などを使用して得ることができる。
【実施例】
【００４９】
以下、本発明を実施例により説明するが、本発明はこれらに限定されるものではない。
【００５０】
測定方法
（１）硬さ：
ＡＳＴＭ  Ｄ２２４０に従い、下記試験（２）で得た射出シートを用い、予熱２２０℃、３分間、加圧２２０℃、３分間の条件で熱プレスして得た６ｍｍ厚のシートをサンプルとして、Ａタイプデュロメータ硬さの１５秒値を測定した。
【００５１】
（２）射出成型性：
型締力１２０トンの射出成型機を使用し、樹脂温度２３０℃、金型温度４０℃、射出速度５５ｍｍ／秒、射出圧力６００Ｋｇ／ｃｍ２、保圧圧力４００Ｋｇ／ｃｍ２、射出時間６秒、冷却時間１５秒の条件で縦１３．５ｃｍ×横１３．５ｃｍ×厚み２ｍｍのシートを成型した。デラミネーション、表層剥離、ひけ、変形、及びフローマークの有無などの外観を目視観察し、以下の基準で評価した。
◎：全く不具合がない。
○：僅かにフローマークが認められるのみであり、他の問題はない。
△：フローマーク、及びひけが認められる。
×：外観が悪い。
【００５２】
（３）押出成形性
単軸押出機（Ｌ／Ｄ＝２８）とＴダイを使用し、ダイ出口樹脂温度２３０℃の条件で、幅５０ｍｍ×厚み１ｍｍのシートを押出成形した。ドローダウン性、シートの表面外観及び形状を目視観察し、以下の基準で評価した。
◎：全く不具合がない。
○：シート表面に僅かな荒れを認めるが、それ以外の問題はない。
△：シート表面に荒れを認める。またシート形状（エッジ部の再現性）に問題がある。
×：ドローダウン性、シートの表面外観及び形状の何れにも問題がある。
【００５３】
（４）機械的強度の保持性：
ＪＩＳ  Ｋ６２５１：２０１０に規定されるダンベル状３号形試験片を用い、中央部に２０ｍｍ幅の標線を記した後、ダンベルをたわみが無いように両端を冶具で固定し、標線間が２００％、すなわち６０ｍｍまで引張り、８０℃の温槽内に取り付けた。セットしてから試験片が破断するまでの時間を記録した。以下の基準で評価した。なお○以上（１２時間以上）を合格とした。
◎：２４時間以上
○：１２〜２４時間
△：６〜１２時間
×：６時間未満
【００５４】
（５）耐ブリードアウト性：
上記試験（２）で成型したシートを、７０℃のギアオーブン中に１６８時間曝した後、その表面を目視観察したり手で触れたりし、以下の基準で評価した。
○：シート表面にベタツキを感じない
△：シート表面にベタツキ感がある
×：シート表面に触れると、汚れが付く
【００５５】
使用した原材料
成分（ａ）：
（ａ１）ダウ・ケミカル社のエチレンを主体とするハードセグメントと、エチレンと１−オクテンとからなるソフトセグメントとを含むオレフィン系ブロック共重合体「ＩＮＦＵＳＥ  Ｄ９１００（商品名）」。メルトフローレート（１９０℃、２１．１８Ｎ）１．０ｇ／１０分、密度８７７Ｋｇ／ｍ３、Ａタイプデュロメータ硬さ（１５秒値）７５、融点１２０℃。
（ａ２）ダウ・ケミカル社のエチレンを主体とするハードセグメントと、エチレンと１−オクテンとからなるソフトセグメントとを含むオレフィン系ブロック共重合体「ＩＮＦＵＳＥ  Ｄ９５０７（商品名）」。メルトフローレート（１９０℃、２１．１８Ｎ）５．０ｇ／１０分、密度８６６Ｋｇ／ｍ３、Ａタイプデュロメータ硬さ（１５秒値）６０、融点１１９℃。
【００５６】
比較成分（ａ’）：
（ａ’１）ダウ・ケミカル社のエチレンと１−オクテンとのランダム共重合体「エンゲージ８４４０（商品名）」。メルトフローレート（１９０℃、２１．１８Ｎ）１．６ｇ／１０分、密度８９７Ｋｇ／ｍ３、Ａタイプデュロメータ硬さ（１５秒値）９２、融点９５℃。
（ａ’２）ＪＳＲ株式会社の結晶性エチレンブロックと非晶性エチレン・ブテンブロックを有するブロック共重合体（ＣＥＢＣ）  「ダイナロン  Ｅ６１００Ｐ（商品名）」  。メルトフローレート０．６ｇ／１０分、  Ａタイプデュロメータ硬さ（１５秒値）８５、融点９９℃。
【００５７】
成分（ｂ）：
（ｂ１）サンアロマー株式会社の結晶性プロピレン系重合体成分（プロピレンと少量のエチレンとの共重合体）４０質量％と、プロピレンとエチレンとの非晶性共重合体成分６０質量％とを含む（両者の合計は１００質量％である。）プロピレン系ブロック共重合体「Ａｄｆｌｅｘ  Ｑ−１００Ｆ（商品名）」。メルトフローレート（２３０℃、２１．１８Ｎ）０．６ｇ／１０分、融点１４２℃、融解エンタルピー３６J／ｇ。
【００５８】
比較成分（ｂ’）：
（ｂ’１）日本ポリプロ株式会社の結晶性プロピレン系重合体成分８５質量％と、プロピレンとエチレンとの非晶性共重合体成分１５質量％とを含む（両者の合計は１００質量％である。）プロピレン系ブロック共重合体「ノバテックＰＰ ＢＣ−８（商品名）」。メルトフローレート（２３０℃、２１．１８Ｎ）１．８ｇ／１０分、融点１６２℃。融解エンタルピー１００J／ｇ。
（ｂ’２）ダウ・ケミカル社のエチレンと１−オクテンとのランダム共重合体「エンゲージ８１００（商品名）」。メルトフローレート（１９０℃、２１．１８Ｎ）２．０ｇ／１０分、密度８７０Ｋｇ／ｍ３、Ａタイプデュロメータ硬さ（１５秒値）７５、融点６０℃。
【００５９】
成分（ｃ）：
（ｃ１）サンアロマー株式会社のポリプロピレン系樹脂「ＰＢ２７０Ａ（商品名）」。メルトフローレート（２３０℃、２１．１８Ｎ）０．７ｇ／１０分、融点１６１℃。融解エンタルピー９８J／ｇ。
【００６０】
比較成分（ｄ’）：
（ｄ’１）出光興産株式会社のパラフィンオイル「ＰＷ−９０（商品名）」。
【００６１】
実施例１〜１０、比較例１〜１１
表１〜３の何れか１に示す配合比（質量部）の配合物を、Ｌ／Ｄ＝４７の二軸押出機を使用し、スクリュウ回転数８０ｒｐｍ、ダイス出口樹脂温度２３０℃の条件で溶融混練し、ストランドカット法により、熱可塑性樹脂組成物のペレットを得た。上記試験（１）〜（５）を行った。結果を表１〜３の何れか１に示す。
【００６２】
【表１】
0006518052.tif 000002
【００６３】
【表２】
0006518052.tif 000003
【００６４】
【表３】
0006518052.tif 000004
【００６５】
本発明の熱可塑性樹脂組成物は、柔軟性、射出成型性、押出成形性、機械的強度保持性、及び耐ブリードアウト性に優れている。一方、比較例は、柔軟性、射出成型性、押出成形性、機械的強度保持性、及び耐ブリードアウト性の少なくとも何れか１が不十分である。
【図面の簡単な説明】
【００６６】
【図１】示差走査熱量計により測定したセカンド融解曲線の概念図である。
【符号の説明】
【００６７】
１：融点曲線
２：ベースライン
３：融解エンタルピーを表す領域
４：融点
５：融解エンタルピー計算の積分始点
６：融解エンタルピー計算の積分終点
【図１】
0006518052.tif 000005